(57)【要約】【課題】本発明は、耐熱性・耐天候性に優れ、且つ強度に優れた微多孔フィルムを供給することにある。【解決手段】重合活性点が単一である触媒を用いて重合されたポリエチレン、平均粒子径が１．５μｍ以下の無機充填材、フェノール系酸化防止剤、リン系酸化防止剤、ビタミンＥ系酸化防止剤及びヒンダードアミン系光安定剤からなる添加剤を含む樹脂組成物を溶融押出製膜し、延伸してなる微多孔フィルムとする。更に、得られた微多孔フィルムの一面に、フラットヤーンの複数条を交差さして網状に配列し、交点が接着されてなる網状フィルムを積層した積層フィルムとする。　更に、得られた積層フィルムの他面に不織布を積層させたことを特徴とする３層積層フィルムとする。【選択図】なし【特許請求の範囲】
【請求項１】
重合活性点が単一である触媒を用いて重合され、且つ密度が０．９１０〜０．９３０ｇ／ｃｍ３である直鎖状低密度ポリエチレン２０〜４０重量％、密度が０．９３０ｇ／ｃｍ３を超え、且つ０．９５０ｇ／ｃｍ３以下である直鎖状低密度ポリエチレン５〜１０重量％、低密度ポリエチレン２〜１５重量％、平均粒子径が１．５μｍ以下の無機充填材４０〜６５重量％からなる樹脂組成物１００重量部に対して、フェノール系酸化防止剤０．０１〜０．２５重量部、リン系酸化防止剤０．０３〜０．８重量部、ビタミンＥ系酸化防止剤０．００２〜０．２重量部及びヒンダードアミン系光安定剤０．０１〜３重量部が添加された組成物を溶融押出してフィルムとし、該フィルムを延伸してなる微多孔フィルム。
【請求項２】
請求項１記載の微多孔フィルムの一面に、フラットヤーンの複数条が交差しながら網状に配列されるとともに、交点が接着されてなる網状フィルムを積層したことを特徴とする積層フィルム。
【請求項３】
請求項２記載の積層フィルムの微多孔フィルム面に不織布を積層させたことを特徴とする積層フィルム。
【発明の詳細な説明】
【０００１】
【発明の属する技術分野】
本発明は、微細な貫通孔が多数形成され通気性を有する防水材料、防水カバー、衛生材料、包装材料に好適に用いられる微多孔フィルムに関するものである。更に、耐熱性、耐候性が改善され建築用シート、農業用シート等として屋外で好適に用いられる微多孔フィルムに関する。
【０００２】
【従来の技術】
従来から、ポリオレフィン系樹脂に無機充填材を高充填した組成物をフィルム状に成形し、１軸又は２軸に延伸して微多孔フィルムが得られている。例えば、無機充填材を高充填した組成物としては、特開昭６１−１４４３３１号公報、特開平２−１９９１３５号公報等にあるように、ポリエチレン、ポリプロピレン等のポリオレフィン系樹脂１００重量％に対し無機充填材５０〜４００重量％を添加し、更に、無機充填材を分散させるための分散剤等が配合されているものがあげられる。無機充填材として代表的なものとしては安価に手に入り、適度な粒径のものが得られる等の理由から、炭酸カルシウムが使用される場合が多い。このようにして得られる微多孔フィルムは、水は通さないが湿気を通すという機能を利用し、紙オムツ、生理用ナプキン、防血シート等の衛生用品、除湿剤等の包材、電池のセパレーター、建材用防水シート、防水衣料等に利用されている。また、上記微多孔フィルムは、フィルム延伸過程でポリオレフィン系樹脂と無機充填材の界面を剥離させて開孔し、通気性を発現させるものであるので、無機充填材含有量の増加、及び延伸倍率の拡大により、通気性を向上させることができる。
【０００３】
上記方法では、炭酸カルシウム等の無機充填材を高充填させるために、ポリオレフィン系樹脂を加熱溶融した状態で、無機充填材と混練し、コンパウンド化したものを一度冷却し、ペレタイズした後、溶融製膜し、延伸し微多孔フィルム化する。
従って、加熱・混練履歴が長いため、通常の酸化防止処方では、建築材料、農業用等の耐熱性・耐候性を必要とする用途では、微多孔フィルム化した後の耐熱性・耐候性が不充分となり、経時的に機械物性の劣化が進行してしまうため使用できないという問題があった。同時に、また、上記微多孔フィルム単体では、充分なコシを要する用途、あるいは非常に強い強度を必要とする用途には、使用できないという問題があった。
【０００４】
【発明が解決しようとする課題】
本発明の目的は、耐熱性・耐候性に優れ、建築用シート、農業用シート等として屋外で好適に用いられる微多孔フィルムを供給することにある。
更に、本発明の他の目的は、耐熱性・耐候性に優れるとともに、強度にも優れ、建築用シート・農業用シート等として屋外で好適に用いられる積層フィルムを供給することにある。
【０００５】
【課題を解決するための手段】
重合活性点が単一である触媒を用いて重合され、且つ密度が０．９１０〜０．９３０ｇ／ｃｍ３である直鎖状低密度ポリエチレン（以下、「直鎖状低密度ポリエチレン（Ａ）」と記す）２０〜４０重量％、密度が０．９３０ｇ／ｃｍ３を超え、且つ０．９５０ｇ／ｃｍ３以下である直鎖状低密度ポリエチレン（以下、「直鎖状低密度ポリエチレン（Ｂ）」と記す）５〜１０重量％、低密度ポリエチレン２〜１５重量％及び平均粒子径が１．５μｍ以下の無機充填材４０〜６５重量％からなる樹脂組成物１００重量部に対して、フェノール系酸化防止剤０．０１〜０．２５重量部、リン系酸化防止剤０．０３〜０．８重量部、ビタミンＥ系酸化防止剤０．００２〜０．２重量部及びヒンダードアミン系光安定剤０．０１〜３重量部が添加された組成物を溶融押出ししてフィルムとし、該フィルムを延伸して微多孔フィルムとする。
【０００６】
更に、得られた微多孔フィルムの一面に、フラットヤーンの複数条が交差しながら網状に配列されるとともに、交点が接着されてなる網状フィルムを積層し、積層フィルムとする。
【０００７】
更に、得られた積層フィルムの微多孔フィルム面に不織布を積層させ、３層の積層フィルムとする。
【０００８】
本発明で使用される樹脂組成物は直鎖状低密度ポリエチレン（Ａ）、直鎖状低密度ポリエチレン（Ｂ）、低密度ポリエチレン及び無機充填材からなる。
【０００９】
直鎖状低密度ポリエチレン（Ａ）としては、得られる微多孔フィルムの引き裂き強度等の機械的強度が優れているので重合活性点が単一である触媒を用いて重合されたものが用いられる。このような直鎖状低密度ポリエチレン（Ａ）を使用することにより、特に、微多孔フィルムの製膜直後の機械強度（初期強度）が優れたものとなる。
【００１０】
上記重合活性点が単一である触媒としては、例えば、メタロセン触媒、シングルサイト系触媒、カミンスキー系触媒等が挙げられる。
【００１１】
直鎖状低密度ポリエチレン（Ａ）の密度は、高いと組成物の製膜性が低下し、機械的強度が不充分になり、更には、組成物の溶融成形した後の延伸性が低下し、数ｍｍ大の穴が発生したり、フィルムが切れて延伸できなくなり、また、密度が低いと得られる微多孔フィルムが柔軟になりすぎて２次加工性低下するため、０．９１０〜０．９３０ｇ／ｃｍ３に限定される。
【００１２】
直鎖状低密度ポリエチレン（Ａ）の配合量は、多いと得られる微多孔フィルムが柔軟になり過ぎて２次加工性が低下し、少ないと得られる微多孔フィルムの引き裂き強度等の機械的強度が低下するので、配合量は２０〜４０重量％に限定される。
【００１３】
直鎖状低密度ポリエチレン（Ｂ）の配合量は、多いと得られる微多孔フィルムの引き裂き強度等の機械的強度が低下し、少ないと得られる微多孔フィルムの２次加工性が低下するので、５〜１０重量％に限定される。
【００１４】
低密度ポリエチレンの配合量は、多いと得られる微多孔フィルムの引き裂き強度等の機械的強度が低下し、少ないと溶融押出しした時の製膜性が低下するのと同時に、得られる微多孔フィルムに縞状のムラが発生し、外観が低下するので、２〜１５重量％に限定される。
【００１５】
無機充填剤としては、平均粒子径が１．５μｍ以下であれば特に限定されず、例えば、炭酸カルシウム、硫酸バリウム、タルク、クレイ、珪藻土、シリカ等が挙げられる。充填剤は１種に限定されず、２種以上の混合物でもかまわない。
【００１６】
無機充填剤は、表面処理されているものが好ましく、表面処理剤としては、脂肪酸、脂肪酸金属塩等が挙げられるが、特に限定されない。
平均粒子径は、大きいと、延伸した時大きな穴が生じてしまったり、得られる微多孔フィルムの厚みを薄くできないため、１．５μｍ以下とする。
【００１７】
無機充填剤の量は、多いと溶融押出しして薄いフィルムを得ることができなくなり、また、それを延伸して微多孔フィルムを得ることができなくなり、加えて、得られる微多孔フィルムが脆くなって機械的強度が低下するので、４０〜６５重量％に限定される。
【００１８】
本発明では、耐熱性、耐候性を高めるため、上記樹脂組成物にフェノール系酸化防止剤、リン系酸化防止剤、ビタミンＥ系酸化防止剤及びヒンダードアミン系光安定剤を添加する。
【００１９】
フェノール系酸化防止剤としては、例えば、ペンタエリスリトール、テトラ［３−（３，３−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート等が挙げられ、中でも、オクタデシル−３−（３，５−ジ−ｔｅｒｔ−ブチル−４−ヒドロキシフェニル）プロピオネートが好ましい。
【００２０】
フェノール系酸化防止剤の添加量は、多いと得られる微多孔フィルムが黄変して外観が低下する原因となり、少ないと得られる微多孔フィルムの耐熱性が不足して充分な経時安定性が得られないので、樹脂組成物１００重量部に対して０．０１〜０．２５重量部に限定される。
【００２１】
リン系酸化防止剤としては、例えば、トリス（２，４−ジ−ｔｅｒｔ−ブチルフェニル）フォスファイト、ビス［２，４−ビス（１，１−ジメチルエチル）−６−メチルフェニル］エチルエステル亜リン酸、ビス（２，４−ジ−ｔｅｒｔ−ブチルフェニル）ペンタエリスリトールジフォスファイト等が挙げられ、中でも、トリス（２，４−ジ−ｔｅｒｔ−ブチルフェニル）フォスファイトが好ましい。添加量は、多いと得られる微多孔フィルムが着色して外観が低下する原因となり、少ないと得られる微多孔フィルムの耐熱性が不足して充分な経時で安定性が得られないので、樹脂組成物１００重量部に対して０．０３〜０．８重量部に限定される。
【００２２】
リン系酸化防止剤は、樹脂組成物の混練、製膜時に消費されることから、重量比にしてフェノール系酸化防止剤の３倍以上添加することが好ましい。
【００２３】
ビタミンＥ系酸化防止剤としては、例えば、３，４−ジヒドロ−２，５，７，８−テトラメチル−２−（４、８、１２−トリメチルトリデシル）−２Ｈ−ベンゾピラン−６−オール等が挙げられる。添加量が、多いと得られる微多孔フィルムの２次加工性が低下し、少ないと得られる微多孔フィルムの耐熱性が不足して充分な経時に安定した機械的物性が得られないので、０．００２〜０．２重量部に限定される。
【００２４】
ヒンダードアミン系光安定剤としては、例えば、コハク酸ジメチルと４−ヒドロキシ−２，２，６，６−テトラメチル−１−ピペリジンエタノールとの共重合体、ジブチルアミン・１，３，５−トリアジン・Ｎ，Ｎ’−ビス（２、２、６、６−テトラメチル−４−ピペリジル−１，６−ヘキサメチレンジアミンとＮ−（２，２，６，６−テトラメチル−４−ピペリジル）ブチルアミンの重縮合物、ポリ［｛６−（１，１，３，３−テトラメチルブチル）アミン−１，３，５−トリアジン−２、４−ジイル｝［（２，２，６，６−テトラメチル−４−ピペリジル）イミノ］ヘキサメチレン｛（２，２，６，６−テトラメチル−４−ピペラジル）イミノ｝等が挙げられ、コハク酸ジメチルと４−ヒドロキシ−２，２，６，６−テトラメチル−１−ピペリジンエタノールとの共重合体等が挙げられる。添加量が、多いと得られる微多孔フィルムが着色して外観が低下する原因となり、少ないと得られる微多孔フィルムの耐熱性、耐候性が不充分となるので、０．０１〜３重量部に限定される。
【００２５】
上記樹脂組成物には、物性を損なわない範囲で顔料、滑剤、上記以外の酸化剤や光安定剤等を添加してもよい。
【００２６】
微多孔フィルムは上記フェノール系酸化防止剤、リン系酸化防止剤、ビタミンＥ系酸化防止剤及びヒンダードアミン系光安定剤を添加した樹脂組成物を溶融押出しして得られるフィルムを１軸又は２軸延伸させてなる。延伸の方法は、公知の方法が利用できる。
【００２７】
延伸倍率は、高いと得られる微多孔フィルムの強度が低下し、低いと充分な通気性が得られないので１，５〜４倍が好ましい。
【００２８】
本発明の微多孔フィルムは、優れた強度が必要とされる場合には、その一面に網状フィルムを積層し、積層フィルムとするのが好ましい。
網状フィルムはフラットヤーンから構成され、フラットヤーンの材質は特に限定されるものではなく、例えば、高密度ポリエチレン、アイソタクチックポリプロピレン等のオレフィン単独重合体、エチレンと他のα−オレフィンとの共重合体からなる直鎖状低密度ポリエチレン等のオレフィン系の共重合体等が挙げられる。使用する樹脂は、１種のみではなく複数種でもかまわない。必要に応じて耐候剤等を添加してもよく用途によっては、顔料を添加して着色してもよい。
【００２９】
フラットヤーンは、例えば、単層フィルム又は複合フィルムを延伸処理し製造する。製造方法は、特に限定されるものではなく、例えば、上記材質の熱可塑性樹脂を溶融押出してフィルムとした後、該フィルムを２〜１０倍の範囲で延伸加工し、さらに、延伸方向がフラットヤーン長さ方向になるように、所望の形状にカットする方法等が挙げられる。
【００３０】
フラットヤーンの繊度は、これを交差して得られる網状構造の性状、積層フィルムの使用用途、使用状態によって決められるものであり、特に限定されないが、小さいと得られる積層フィルムの強度が低下し、大きいと網状構造の網目がつまり過ぎて、得られる積層フィルムの通気性、透湿性が低下するので、好ましくは２０〜２００ｇ／ｋｍ、より好ましくは、４０〜１５０ｇ／ｋｍである。
【００３１】
フラットヤーンの幅は、小さいと得られる積層フィルムの強度が低下し、広いと、網状構造の目が詰まり過ぎて、得られる積層フィルムの通気性、透湿性が低下するので好ましくは１〜２０ｍｍ、より好ましくは、１〜１５ｍｍである。
【００３２】
網状フィルムは、フラットヤーンの複数条を交差させて網状に配列し、網状構造を形成し、これらの交点を接着することにより製造する。接着は接着剤を用いてもよく、熱融着させてもよい。接着剤としては、例えば、ウレタン系接着剤、エポキシ系接着剤、フェノール系接着剤等が挙げられるが、これらに限定されるものではない。
【００３３】
上記網状構造は特に限定されるものではなく、例えば、縦一方向の経糸に両側より互いに交差するように斜交する２方向の緯糸を配してなるものが挙げられ、好適に用いられる。網状構造のより具体的例を示せば、一定間隔で配列された経糸に対して直交するように緯糸を配列、あるいは、経糸に対して、４５度や６０度の角度で互いに経糸上で直交もしくは斜交するように２方向に緯糸を配してなるものが挙げられ、これらは等しい面積の２等辺三角形、正三角形で区画された規則正しい網状構造が形成され、好ましい構造であるが、これらに限定されるものではない。
【００３４】
積層フィルムは、本発明の微多孔フィルムの一面に、上記網状フィルムを積層することにより得られる。この積層は、接着剤による積層、熱融着等公知の方法を採用してよいが、得られる積層フィルムの通気性、透湿性が低下しないような方法で行うのが好ましい。
【００３５】
更に、上記積層フィルムの微多孔フィルム面に、不織布を積層し３層の積層フィルムとしてもよい。
【００３６】
不織布を積層することによって、通気性、透湿性の機能を維持しながら、強度がより優れたものとなる。
【００３７】
不織布としては、例えば、ポリプロピレン、ポリエチレン等のオレフィン系不織布、ウレタン系不織布等が挙げられる。
【００３８】
不織布は、接着剤による積層、熱融着等の公知の方法を用いて積層てもよいが、得られる積層フィルムの通気性、透湿性が低下しないような方法で行うのが好ましい。
【００３９】
【実施例】
以下、本発明の実施例及び比較例を示す。
（実施例１）
密度０．９１８ｇ／ｃｍ３、メルトインデックス（ＭＩ）３．８の直鎖状低密度ポリエチレン（三井化学社製、商品名「エボリューＳＰ２０４０」）２７重量％，密度０．９３９ｇ／ｃｍ３、ＭＩ＝２．１の直鎖状低密度ポリエチレン（出光化学社製、商品名「モアテック０２７８Ｇ」）５重量％，密度０．９２１、ＭＩ＝１．０の低密度ポリエチレン８重量％及び平均粒径１μｍの炭酸カルシウム６０重量％からなる樹脂組成物に、オクタデシル−３−（３，５−ジ−ｔｅｒｔ−ブチル−４−ヒドロキシフェニル）プロピオネート０．１５重量部、トリス（２，４−ジ−ｔｅｒｔ−ブチルフェニル）フォスファイト０．２重量部、３，４−ジヒドロ−２，５，７，８−テトラメチル−２−（４、８、１２−トリメチルトリデシル）−２Ｈ−ベンゾピラン−６−オール０．０５重量部、コハク酸ジメチルと４−ヒドロキシ−２，２，６，６−テトラメチル−１−ピリジンエタノールの重合物０．４重量部を添加し、押出製膜し、得られたフィルムを５０℃で２倍延伸して４０μｍの微多孔フィルムを得た。
【００４０】
（実施例２）
３，４−ジヒドロ−２，５，７，８−テトラメチル−２−（４、８、１２−トリメチルトリデシル）−２Ｈ−ベンゾピラン−６−オールの添加量を０．１重量部とした以外は実施例１と同様にして微多孔フィルムを得た。
【００４１】
（実施例３）
３，４−ジヒドロ−２，５，７，８−テトラメチル−２−（４、８、１２−トリメチルトリデシル）−２Ｈ−ベンゾピラン−６−オールの添加量を０．０１重量部とした以外は実施例１と同様にして微多孔フィルムを得た。
【００４２】
（比較例１）
３，４−ジヒドロ−２，５，７，８−テトラメチル−２−（４、８、１２−トリメチルトリデシル）−２Ｈ−ベンゾピラン−６−オールを添加しなかった以外は実施例１と同様にして微多孔フィルムを得た。
【００４３】
（比較例２）
３，４−ジヒドロ−２，５，７，８−テトラメチル−２−（４、８、１２−トリメチルトリデシル）−２Ｈ−ベンゾピラン−６−オールの添加量を０．００１重量部とした以外は実施例１と同様にして微多孔フィルムを得た。
【００４４】
（比較例３）
コハク酸ジメチルと４−ヒドロキシ−２，２，６，６−テトラメチル−１−ピリジンエタノールの重合物を添加しなかった以外は、実施例１と同様にして微多孔フィルムを得た。
【００４５】
（比較例４）
トリス（２，４−ジ−ｔｅｒｔ−ブチルフェニル）フォスファイトの添加量を０．０１重量部とした以外は実施例１と同様にして微多孔フィルムを得た。
【００４６】
（比較例５）
オクタデシル−３−（３，５−ジ−ｔｅｒｔ−ブチル−４−ヒドロキシフェニル）プロピオネートの添加量を０．００５重量部とした以外は実施例１と同様にして微多孔フィルムを得た。
【００４７】
（比較例６）
密度０．９１８ｇ／ｃｍ３、メルトインデックス（ＭＩ）３．８の直鎖状低密度ポリエチレン（三井化学社製、商品名「エボリューＳＰ２０４０」）に換えて，触媒活性点が複数ある触媒を用いて重合した密度０．９２０ｇ／ｃｍ３、メルトインデックス（ＭＩ）２．０の直鎖状低密度ポリエチレン（ダウ・ケミカル社製、商品名「ダウレックス２０４７ＡＣ」）を使用とした以外は実施例１と同様にして微多孔フィルムを得た。
【００４８】
（実施例４）
実施例１と同様にして得られた微多孔フィルムの一面に、材質がポリエチレンで繊度が３５ｇ／ｋｍ、幅１．５ｍｍ、厚さ３０μｍのフラットヤーンを、経糸、緯糸が直交するように、かつ、経糸同士及び緯糸同士の間隔が７ｍｍになるように配置し、加熱して経糸及び緯糸の交点を熱融着して網状フィルムを形成するとともに、微多孔フィルムと網状フィルムとを熱融着により積層一体化し、積層フィルムを作成した。
【００４９】
（実施例５）
フラットヤーンの経糸同士及び緯糸同士の間隔を２．７ｍｍとした以外は実施例４と同様にして、積層フィルムを作成した。
【００５０】
（実施例６）
実施例４の積層フィルムの微多孔フィルム側に、材質がポリプロピレンである坪量１５ｇ／ｍ２の不織布を熱融着により積層一体化し、３層の積層フィルムを作成した。
【００５１】
（比較例７）
実施例１の微多孔フィルムのみの物性測定を測定した。
【００５２】
（比較例８）
比較例１と同様にして得られた微多孔フィルムの一面に、材質がポリエチレンで繊度が３５ｇ／ｋｍ、幅１．５ｍｍ、厚さ３０ｍμのフラットヤーンを、経糸、緯糸が直交するように、かつ、経糸同士及び緯糸同士の間隔が２．７ｍｍになるように配置し、加熱して経糸及び緯糸の交点を熱融着して網状フィルムを形成するとともに、微多孔フィルムと網状フィルムとを熱融着により積層一体化し、積層フィルムを作成した。
【００５３】
（比較例９）
比較例６と同様にして得られた微多孔フィルムの一面に、材質がポリエチレンで繊度が３５ｇ／ｋｍ、幅１．５ｍｍ、厚さ３０ｍμのフラットヤーンを、経糸、緯糸が直交するように、かつ、経糸同士及び緯糸同士の間隔が２．７ｍｍになるように配置し、加熱して経糸及び緯糸の交点を熱融着して網状フィルムを形成するとともに、微多孔フィルムと網状フィルムとを熱融着により積層一体化し、積層フィルムを作成した。
【００５４】
（物性評価）
実施例１〜３及び比較例１〜６で作成された微多孔フィルム、並びに、実施例４〜６及び比較例７〜９で作成された微多孔フィルム又は積層フィルムについて下記の方法で物性評価を行った。その結果を表１及び表２に示す。
【００５５】
（強度測定）
実施例１〜３及び比較例１〜６については、サンプルのトラウザー引裂強度（ｍＮ／ｍｍ）をＪＩＳ−Ｋ７１２８に準拠し、測定した。
実施例４〜６及び比較例７〜９については、サンプルの引張強度（Ｎ／５０ｍｍ）をＪＩＳ−Ｋ７１２７に準拠し、測定した。
（透湿度）
ＪＩＳ−Ｐ８１１７に準拠して測定した。
【００５６】
（耐候性）
ウエザロメーター（アトラス社製、商品名「Ｃ１３００Ｗ」）を用いて、紫外線量４４ＭＪ／ｍ２を照射した。照射前後の伸度をＪＩＳ−Ｋ７１２７に準拠して測定を行い、下記式にて伸度変化を算出して４０％以上のものを○、４０％未満を×とした。
伸度変化（％）＝（照射後の伸度／照射前の伸度）×１００
【００５７】
（耐熱性）
ウエザロメーター（アトラス社製、商品名「Ｃ１３００Ｗ」）を用いて、紫外線量４４ＭＪ／ｍ２を照射した後、９０℃の恒温槽中に１０週間にわたって処理した。処理前後の照射前後の伸度をＪＩＳ−Ｋ７１２７に準拠して測定を行い、下記式にて伸度変化を算出して４０％以上のものを○、４０％未満を×とした。伸度変化（％）＝（照射後の伸度／照射前の伸度）×１００
【００５８】
実施例１〜３、比較例１〜６の物性評価結果を表１に示す。
【００５９】
【表１】
2004010755.tif 000002
【００６０】
実施例４〜６、比較例７〜９の物性評価結果を表２に示す。
【００６１】
【表２】
2004010755.tif 000003
【００６２】
【発明の効果】
本発明の微多孔フィルムは、上記の通りの構成であり、微細な孔が多数形成されているので、水分は通過させないが、透湿性、通気性に優れたものであり、加えて、特定の酸化防止剤と光安定剤とを組み合わせて使用しているので、優れた耐熱性、耐候性を有している。即ち、本発明の微多孔フィルムは、耐熱性、耐候性等が必要とされる用途、具体的には、屋外で使用される建築用シート、農業用シート等として好適に使用することができる。
また、本発明の積層フィルムは、上記微多孔フィルムに強度に優れた網状フィルムが積層一体化されているので、非常に強度に優れており、特に引張強度に優れている。即ち、屋外で使用され、耐熱性、耐候性等が必要とされる建築用シート、農業用シート等に使用された場合でも、破れたりすることがなく、取り扱い性、施工性等に優れている。さらに、微多孔フィルムに網状フィルムだけでなく、不織布が積層一体化された積層フィルムは、透湿性、通気性等を損なうことなく、より優れた強度を有するものである。